(57)【特許請求の範囲】
【請求項１】
磁石粉末がバインダ樹脂で結合されたボンド磁石であって、
前記バインダ樹脂がバロプラスチックであるボンド磁石。
【請求項２】
前記バロプラスチックは、硬質成分と軟質成分との重合体を含有し、
前記重合体の硬質成分として、ポリスチレン、ポリ（ブチルメタクリレート）、ポリ（カプロラクトン）、ポリ（エチルメタクリレート）、ポリ（メチルメタクリレート）及びポリ（ヘキシルメタクリレート）から選択される少なくとも１種を含有し、
前記重合体の軟質成分として、ポリ（ブチルアクリレート）、ポリ（メチルアクリレート）、ポリ（エチルアクリレート）、ポリ（エチルヘキシルアクリレート）及びポリ（カプロラクトン）から選択される少なくとも１種を含有する請求項１に記載のボンド磁石。
【請求項３】
前記バロプラスチックの含有量が、０．５質量％超２．０質量％以下である請求項１又は請求項２に記載のボンド磁石。
【請求項４】
潤滑剤が添加されており、
前記潤滑剤の添加量が、０．１質量％以下である請求項１〜請求項３のいずれか１項に記載のボンド磁石。
【請求項５】
磁石粉末とバロプラスチックとを含有する混合物を用意する準備工程と、
前記混合物に１０ＭＰａ以上１００ＭＰａ以下の圧力を印加して、前記バロプラスチックを軟化させ、前記混合物を成形する成形工程と、
成形後、圧力を常圧に戻して、前記バロプラスチックを硬化させ、前記混合物を固化する固化工程と、を備えるボンド磁石の製造方法。
【請求項６】
成形前及び成形中の少なくとも一方において、前記混合物に０．５Ｔ以上の磁場を印加する磁場配向処理を施す請求項５に記載のボンド磁石の製造方法。
【発明の詳細な説明】
【技術分野】
【０００１】
本発明は、ボンド磁石及びボンド磁石の製造方法に関する。特に、磁気特性が高く、生産性及び再利用性に優れるボンド磁石に関する。
【背景技術】
【０００２】
磁石粉末とバインダ樹脂とを混合して成形固化し、磁石粉末をバインダ樹脂で結合したボンド磁石（樹脂結合型ボンド磁石）が知られている。磁石粉末には、フェライト磁石などの酸化物系磁石、Ｆｅ−Ａｌ−Ｎｉ−Ｃｏ系磁石などの金属系磁石、Ｓｍ−Ｃｏ系（ＳｍＣｏ５、Ｓｍ２Ｃｏ１７など）磁石、Ｎｄ−Ｆｅ−Ｂ系（Ｎｄ２Ｆｅ１４Ｂ）磁石、Ｓｍ−Ｆｅ−Ｎ系（Ｓｍ２Ｆｅ１７Ｎ３）磁石などの希土類磁石が使用されている。一般に、バインダ樹脂には、熱可塑性樹脂と熱硬化性樹脂とが使用されている。熱可塑性樹脂は、加熱すると軟化し、溶融して流動性を示し、冷却すると硬化（固化）する。熱硬化性樹脂は、加熱すると樹脂に含まれる有機化合物が重合し、硬化（固化）する。熱硬化性樹脂は、一度硬化すると、有機化合物の分子鎖を切断して元の状態に戻すことは困難である。ボンド磁石に関する技術が、例えば特許文献１、２に開示されている。
【０００３】
従来のボンド磁石の製造は、基本的に次のようにして行われている。熱可塑性樹脂を使用する場合は、磁石粉末と熱可塑性樹脂との混合物を加熱して樹脂を軟化させ、圧力を加えて成形した後、冷却して樹脂を硬化させることにより行う。一方、熱硬化性樹脂を使用する場合は、磁石粉末と熱硬化性樹脂との混合物を加圧して成形した後、加熱処理（キュア処理）することで樹脂を硬化させることにより行う。更に、ボンド磁石の製造において、異方性の磁石粉末を使用する場合は、磁場を印加しながら成形（磁場中成形）して、磁石粉末を配向させることによって磁石に異方性を付与して、磁気特性（特に、残留磁化）を高めることが行われている。
【０００４】
特許文献３には、超硬合金又はサーメットの凝集体を製造する方法に関し、硬質から軟質への圧力誘起変態を有するバロプラスチックを結合剤として使用する技術が提案されている。バロプラスチックは、加圧下で固相（相分離）状態から溶融（相溶）状態に転移する高分子多相系材料であり、常温・常圧において固体である。バロプラスチックは、一定以上の圧力を印加すると相転移して相溶状態となり、熱を加えない常温でも軟化して流動性を示し、圧力を常圧に戻すと相分離状態となり、流動性を失って固体となる。
【先行技術文献】
【特許文献】
【０００５】
【特許文献１】特開２００４−３４９３３７号公報
【特許文献２】特開２００６−１２８１７０号公報
【特許文献３】特開２００８−３１５５２号公報
【発明の概要】
【発明が解決しようとする課題】
【０００６】
従来のボンド磁石では、バインダ樹脂に熱可塑性樹脂又は熱硬化性樹脂を使用しているため、次のような問題点がある。
【０００７】
・磁気特性の低下
熱可塑性樹脂と熱硬化性樹脂のいずれの樹脂を使用する場合も、製造工程において加熱する必要があるため、磁石粉末が高温に曝される。一般に、磁石粉末は高温になると磁気特性が低下することから、磁石が所定の磁気特性を発揮できない可能性がある。特に、希土類磁石は高温に弱く、加熱すると磁気特性が劣化し易いため、磁気特性の低下を招き易い。また、磁石粉末は高温になると酸化が促進され、磁気特性の低下を招く虞がある。
【０００８】
更に、熱可塑性樹脂を使用する場合は、加熱成形時に磁場を印加して磁石粉末を配向させようとすると、加熱により磁石粉末の磁力が低下するため、磁石粉末を十分に配向させることができない。よって、配向度が低下して、十分な磁気特性が得られない可能性がある。
【０００９】
・生産性が劣る
上述したように、いずれの樹脂を使用する場合も加熱する必要があるため、加熱装置が必要であったり、加熱のためのエネルギー消費が大きいなど、製造コストの増大を招く虞がある。また、加熱による磁石粉末の酸化が原因で、磁石の磁気特性が低下する虞がある。そこで、酸化を抑制するため、磁石粉末に表面処理を施したり、非酸化性雰囲気中で加熱処理することが考えられるが、それによる生産性の低下やコストの増大を招く虞がある。特に、熱硬化性樹脂を使用する場合は、キュア処理が必要であり、熱硬化に時間がかかるため、生産性が低い。
【００１０】
・再利用性が劣る
熱硬化性樹脂は一度硬化すると、二度と元の状態に戻らないため、熱硬化性樹脂を使用したボンド磁石は再利用が不可能である。よって、製品屑や不良品の磁石が発生しても、これを粉砕して再度原料として使用することはできない。また、熱硬化性樹脂の場合、製品屑や不良品から磁石粉末だけでも回収し再利用することが考えられる。しかし、磁石粉末には樹脂が強固に固着しているため、磁石粉末から樹脂を除去して磁石粉末のみを回収することは容易ではない。特許文献２には、磁石から磁石粉末を回収する方法が開示されているが、工程が複雑であり、多大な時間とコストを要することが予想される。一方、熱可塑性樹脂は繰り返し使用でき、熱可塑性樹脂を使用したボンド磁石は再利用が可能である。よって、製品屑や不良品の磁石を粉砕して再度原料として使用し、再び加熱成形することで磁石を製造することが可能である。しかし、繰り返しの加熱によって磁気特性が低下するなど、再利用し難い問題がある。
【００１１】
したがって、磁気特性が高く、生産性及び再利用性に優れるボンド磁石の開発が求められている。
【００１２】
そこで、本発明の目的の一つは、磁気特性が高く、生産性及び再利用性に優れるボンド磁石及を提供することにある。本発明の別の目的は、生産性及び再利用性に優れるボンド磁石を生産できるボンド磁石の製造方法を提供することにある。
【課題を解決するための手段】
【００１３】
本発明の一態様に係るボンド磁石は、磁石粉末がバインダ樹脂で結合されたボンド磁石である。そして、ボンド磁石は、前記バインダ樹脂がバロプラスチックである。
【００１４】
本発明の一態様に係るボンド磁石の製造方法は、以下の準備工程と、成形工程と、固化工程と、を備える。
準備工程では、磁石粉末とバロプラスチックとを含有する混合物を用意する。
成形工程では、前記混合物に１０ＭＰａ以上１００ＭＰａ以下の圧力を印加して、前記バロプラスチックを軟化させ、前記混合物を成形する。
固化工程では、成形後、圧力を常圧に戻して、前記バロプラスチックを硬化させ、前記混合物を固化する。
【発明の効果】
【００１５】
上記ボンド磁石は、磁気特性が高く、生産性及び再利用性に優れる。上記ボンド磁石の製造方法は、磁気特性が高く、生産性及び再利用性に優れるボンド磁石を生産できる。
【図面の簡単な説明】
【００１６】
【図１】実施形態に係るボンド磁石の一例を示す模式図である。
【図２】実施形態に係るボンド磁石の製造方法の一例を説明する図である。
【図３】実施形態に係るボンド磁石の製造方法の別の一例を説明する図である。
【発明を実施するための形態】
【００１７】
［本発明の実施形態の説明］
本発明者は、ボンド磁石において、バロプラスチックをバインダ樹脂として使用することで、上記課題を解決できることを見出し、本発明を完成するに至った。最初に、本発明の実施態様を列記して説明する。
【００１８】
（１）本発明の一態様に係るボンド磁石は、磁石粉末がバインダ樹脂で結合されたボンド磁石である。そして、ボンド磁石は、前記バインダ樹脂がバロプラスチックである。
【００１９】
上記ボンド磁石によれば、バインダ樹脂がバロプラスチックであることから、熱可塑性樹脂又は熱硬化性樹脂と異なり、製造工程において加熱する必要がない。具体的には、バインダ樹脂にバロプラスチックが使用されていることから、加圧により樹脂を軟化させ、常温での成形が可能であり、成形後、除圧により樹脂を硬化させ、固化することができる。そのため、製造工程で磁石粉末が高温に曝されることがなく、磁石粉末の酸化も抑制できるため、磁気特性が低下することを回避できる。また、常温での成形が可能であり、磁場中成形する際に、加熱による磁石粉末の磁力の低下がないため、磁石粉末を配向させ易く、配向度を高めることができる。磁石粉末の配向度を上げることで、残留磁化が向上する。したがって、従来のボンド磁石に比較して、磁気特性を向上できる。
【００２０】
更に、製造工程において加熱する必要がないため、加熱装置が不要であり、キュア処理を省略できるなど、製造コストの削減や製造工程のリードタイムの短縮を図ることが可能であり、生産性に優れる。また、バロプラスチックは、圧力を加えることによって溶融状態と固化状態が可逆的に変化し、繰り返し使用できるため、バロプラスチックを使用したボンド磁石は再利用が可能である。よって、製品屑や不良品の磁石を粉砕して再度原料として使用し、再び加圧成形することで磁石を製造することが可能であり、再利用性に優れる。
【００２１】
（２）上記ボンド磁石の一態様として、前記バロプラスチックは、硬質成分と軟質成分との重合体を含有する。そして、前記重合体の硬質成分として、ポリスチレン、ポリ（ブチルメタクリレート）、ポリ（カプロラクトン）、ポリ（エチルメタクリレート）、ポリ（メチルメタクリレート）及びポリ（ヘキシルメタクリレート）から選択される少なくとも１種を含有する。また、前記重合体の軟質成分として、ポリ（ブチルアクリレート）、ポリ（メチルアクリレート）、ポリ（エチルアクリレート）、ポリ（エチルヘキシルアクリレート）及びポリ（カプロラクトン）から選択される少なくとも１種を含有することが挙げられる。
【００２２】
上記したバロプラスチックは、ボンド磁石のバインダ樹脂として好適に使用できる。バロプラスチックを構成する硬質成分と軟質成分の組み合わせとしては、例えば、ポリスチレンとポリ（ブチルアクリレート）、ポリ（エチルメタクリレート）とポリ（エチルアクリレート）、ポリスチレンとポリ（エチルヘキシルアクリレート）などの組み合わせが挙げられる。硬質成分は軟質成分よりもガラス転移温度が高く、ガラス転移温度の差が２０℃以上であることが好ましい。
【００２３】
（３）上記ボンド磁石の一態様として、前記バロプラスチックの含有量が、０．５質量％超２．０質量％以下であることが挙げられる。
【００２４】
バロプラスチックの含有量が０．５質量％超であることで、磁石粉末同士を十分に結合して形状を保持し易く、磁石の成形が容易である。一方、バロプラスチックの含有量が２．０質量％以下であることで、磁石中のバロプラスチックの体積比率（樹脂比率）を低減し、磁石粉末の体積比率（磁粉比率）を高めることができる。磁粉比率を上げることで、磁気特性の向上を図ることができる。
【００２５】
（４）上記ボンド磁石の一態様として、潤滑剤が添加されており、前記潤滑剤の添加量が、０．１質量％以下であることが挙げられる。
【００２６】
潤滑剤は成形性及び磁気特性の向上に寄与する。潤滑剤が添加されていることで、加圧成形時における磁石粉末とバインダ樹脂（バロプラスチック）間、及び磁石粉末間の摩擦を低減でき、磁石の密度（磁粉比率）が向上して磁気特性が向上する。また、潤滑剤によって、金型との焼き付きを低減したり、成形後に磁石を金型から取り出す際に金型との摩擦を低減でき、成形性が向上する。更に、潤滑剤が添加されていることで、製造工程において磁場を印加して磁石粉末を配向させる際に、磁石粉末が回転して配向し易く、配向度を高めることができる。
【００２７】
潤滑剤の添加量が０．１質量％以下であることで、磁粉比率の低減を抑制でき、磁気特性の向上を図ることができる。潤滑剤の添加量の下限は、潤滑剤としての機能を発揮できれば特に限定されないが、例えば０．０１質量％以上である。
【００２８】
（５）本発明の一態様に係るボンド磁石の製造方法は、以下の準備工程と、成形工程と、固化工程と、を備える。
準備工程では、磁石粉末とバロプラスチックとを含有する混合物を用意する。
成形工程では、前記混合物に１０ＭＰａ以上１００ＭＰａ以下の圧力を印加して、前記バロプラスチックを軟化させ、前記混合物を成形する。
固化工程では、成形後、圧力を常圧に戻して、前記バロプラスチックを硬化させ、前記混合物を固化する。
【００２９】
上記ボンド磁石の製造方法によれば、バインダ樹脂にバロプラスチックを使用していることから、熱可塑性樹脂又は熱硬化性樹脂と異なり、製造工程において加熱処理が不要である。そして、加熱せずに常温で成形固化することにより、磁石粉末の磁気特性の低下や磁石粉末の酸化を抑止できるため、磁気特性の低下を回避できる。したがって、従来のボンド磁石に比較して、磁気特性を向上できる。更に、製造工程において加熱処理を行わないことから、加熱装置が不要であり、キュア処理を省略できるなど、製造コストの削減や製造工程のリードタイムの短縮を図ることが可能であり、生産性に優れる。また、製造した磁石や製造時に出た不良品は、再度原料として使用することが可能である。具体的には、原料となる磁石粉末とバロプラスチックとの混合物として、一度製造した磁石（製品屑や不良品も含まれる）を粉砕した粉砕粉を用いることができ、これを再び加圧成形することで磁石を製造することが可能である。したがって、上記ボンド磁石の製造方法により製造した磁石は、再利用性に優れる。
【００３０】
成形圧力を１０ＭＰａ以上とすることで、バロプラスチックが相転移して相溶状態となり、常温での成形が容易である。また、磁石の密度（磁粉比率）を高めることができ、磁気特性の向上を図ることができる。成形圧力を１００ＭＰａ以下とすることで、成形後の除圧による体積膨張によって磁石にクラックが発生することを抑制したり、成形後に磁石を金型から取り出す際の引抜抵抗を小さくでき、型抜きが容易となる。
【００３１】
（６）上記ボンド磁石の製造方法の一態様として、成形前及び成形中の少なくとも一方において、前記混合物に０．５Ｔ以上の磁場を印加する磁場配向処理を施すことが挙げられる。
【００３２】
磁場を印加することで、磁石粉末を配向させることができ、磁石に異方性を付与して、磁気特性（特に、残留磁化）を高めることができる。特に、上記ボンド磁石の製造方法では、加圧成形を加熱せずに常温で行うので、磁場中で成形しても加熱による磁石粉末の磁力の低下がないため、磁石粉末を配向させ易く、配向度を高めることができる。
【００３３】
印加磁場を０．５Ｔ以上とすることで、磁石粉末を十分に配向させ易く、配向度（残留磁化）が高い磁石が得られる。印加磁場の上限は特に限定されないが、製造上の観点から、例えば１０Ｔ以下とすることが挙げられる。
【００３４】
［本発明の実施形態の詳細］
本発明の実施形態に係るボンド磁石及びボンド磁石の製造方法の具体例を、以下に図面を参照しつつ説明する。なお、本発明は、これらの例示に限定されるものではなく、特許請求の範囲によって示され、特許請求の範囲と均等の意味および範囲内でのすべての変更が含まれることが意図される。
【００３５】
＜ボンド磁石＞
図１に示すボンド磁石１０は、磁石粉末１１がバインダ樹脂１２で結合されている。このボンド磁石１０は、バインダ樹脂１２がバロプラスチックであり、磁石粉末１１とバロプラスチック１２とを含有する。磁石粉末１１は、複数の磁石粒子１１ｐで構成されている。磁石粒子１１ｐ中の矢印は磁化容易軸（ｃ軸）を表している。
【００３６】
（磁石粉末）
磁石粉末１１は、フェライト磁石、Ｆｅ−Ａｌ−Ｎｉ−Ｃｏ系磁石、Ｓｍ−Ｃｏ系（ＳｍＣｏ５、Ｓｍ２Ｃｏ１７など）磁石、Ｎｄ−Ｆｅ−Ｂ系（Ｎｄ２Ｆｅ１４Ｂ）磁石、Ｓｍ−Ｆｅ−Ｎ系（Ｓｍ２Ｆｅ１７Ｎ３）磁石などの磁石粉末である。中でも、Ｎｄ−Ｆｅ−Ｂ系磁石などの希土類磁石は、フェライト磁石などに比較して、磁気特性に優れることから、磁石粉末１１に希土類磁石粉末を用いることで、磁石を高性能化できる。この例では、磁石粉末１１が希土類磁石粉末であり、例えばＮｄ−Ｆｅ−Ｂ系磁石粉末である。
【００３７】
また、磁石粉末（希土類磁石粉末）１１は、異方性磁石粉末、等方性磁石粉末のいずれでもよいが、異方性磁石粉末であれば、磁化容易軸が揃うように配向させることによって磁石に異方性を付与して、磁気特性（特に、残留磁化）を高められる。希土類磁石粉末の場合、ストリップキャスト法やメルトスパン法などの急冷凝固法により製造されたものでも、ＨＤＤＲ（Ｈｙｄｒｏｇｅｎａｔｉｏｎ  Ｄｉｓｐｒｏｐｏｒｔｉｏｎａｔｉｏｎ  Ｄｅｓｏｒｐｔｉｏｎ  Ｒｅｃｏｍｂｉｎａｔｉｏｎ；水素化・不均化・脱水素・再結合）法により製造されたもの（所謂、ＨＤＤＲ粉末）でもよい。
【００３８】
ボンド磁石１０中に占める磁石粉末１１の体積比率（磁粉比率）は、６０体積％以上、更に７０体積％以上が好ましく、８０体積％以上がより好ましい。磁粉比率が高いほど、高い磁気特性が得られる。磁粉比率が高くなるに従い、樹脂比率が低減して、磁石の機械的強度や成形性の低下を招くことから、磁粉比率の上限は、例えば９０体積％以下である。
【００３９】
磁石粉末１１の平均粒度は、例えば、１μｍ以上７００μｍ以下であることが挙げられる。磁石粉末１１の平均粒度が１μｍ以上であることで、製造段階での磁石粉末１１（磁石粒子１１ｐ）の酸化を抑制し易く、取り扱いが容易になる。磁石粉末１１の平均粒度が７００μｍ以下であることで、成形時に磁石粉末１１の充填率を高め易く、磁石の密度（磁粉比率）を高め易い。磁石粉末１１の平均粒度は、２μｍ以上５００μｍ以下、更に３００μｍ以下がより好ましい。ここでいう「平均粒度」は、レーザ回折法で測定された体積基準の粒度分布において、小径側から累積体積が５０％になる粒子径（Ｄ５０：５０体積％粒径）のことである。
【００４０】
（バインダ樹脂）
バインダ樹脂１２は、硬質から軟質への圧力誘起変態を有するバロプラスチックであり、加圧下で固相（相分離）状態から溶融（相溶）状態に転移する。バロプラスチック１２は、硬質成分と軟質成分との重合体を含有する。重合体の硬質成分としては、例えば、ポリスチレン、ポリ（ブチルメタクリレート）、ポリ（カプロラクトン）、ポリ（エチルメタクリレート）、ポリ（メチルメタクリレート）及びポリ（ヘキシルメタクリレート）から選択される少なくとも１種が挙げられる。重合体の軟質成分としては、例えば、ポリ（ブチルアクリレート）、ポリ（メチルアクリレート）、ポリ（エチルアクリレート）、ポリ（エチルヘキシルアクリレート）及びポリ（カプロラクトン）から選択される少なくとも１種が挙げられる。硬質成分と軟質成分の組み合わせとしては、例えば、ポリスチレンとポリ（ブチルアクリレート）、ポリ（エチルメタクリレート）とポリ（エチルアクリレート）、ポリスチレンとポリ（エチルヘキシルアクリレート）などの組み合わせが挙げられる。バロプラスチック１２は、硬質成分と軟質成分とのブロック共重合体であることが好ましい。
【００４１】
バロプラスチック１２は、常温・常圧において硬質成分と軟質成分とが相分離しており、硬質成分と軟質成分との相分離構造を有する。相分離構造としては、例えば、コアシェル構造、ラメラ構造、海島構造などが挙げられる。コアシェル構造の場合、硬質成分と軟質成分のうち、どちらがコア又はシェルであってもよいが、シェル側が硬質成分であることが好ましい。海島構造の場合も、どちらが海又は島であってもよいが、海側が硬質成分であることが好ましい。バロプラスチック１２としては、１０ＭＰａ以上５０ＭＰａ以下の加圧下で相溶し軟化・流動するものが挙げられる。
【００４２】
バロプラスチック１２の含有量は、０．５質量％超２．０質量％以下が好ましい。バロプラスチック１２の含有量が０．５質量％超であることで、磁石粉末１１（磁石粒子１１ｐ）同士を十分に結合して形状を保持し易く、磁石の成形が容易である。一方、バロプラスチック１２の含有量が２．０質量％以下であることで、ボンド磁石１０中に占めるバロプラスチック１２の体積比率（樹脂比率）を低減し、磁粉比率を高めることができる。バロプラスチック１２の含有量は、１．７質量％以下、更に１．５質量％以下がより好ましい。
【００４３】
（潤滑剤）
ボンド磁石１０には、潤滑剤（図示せず）が添加されていてもよい。潤滑剤が添加されていることで、成形工程において磁石粉末１１とバロプラスチック１２間、及び磁石粉末１１（磁石粒子１１ｐ）間の摩擦を低減でき、磁石の密度（磁粉比率）が向上する。また、潤滑剤によって、金型との焼き付きを低減したり、成形後に磁石を金型から取り出す際に金型との摩擦を低減でき、成形性が向上する。更に、潤滑剤が添加されていることで、製造過程で磁場を印加して磁石粉末１１を配向させる際に、磁石粉末１１（磁石粒子１１ｐ）が回転して配向し易く、配向度を高めることができる。
【００４４】
潤滑剤の添加量は、０．１質量％以下が好ましい。潤滑剤の添加量が０．１質量％以下であることで、磁粉比率の低減を抑制でき、磁気特性の向上を図ることができる。潤滑剤の添加量の下限は、潤滑剤としての機能を発揮できれば特に限定されないが、例えば０．０１質量％以上である。潤滑剤の添加量は、０．０２質量％以上０．０８質量％以下がより好ましい。
【００４５】
潤滑剤としては、例えば、エステル系潤滑剤、アミド系潤滑剤、炭化水素系潤滑剤、脂肪酸系潤滑剤、高級アルコール系潤滑剤、金属石鹸、及び複合系潤滑剤などの有機化合物が挙げられる。エステル系潤滑剤としては、ステアリン酸モノグリセリド、ペンタエリスリトールテトラステアレート、硬化ヒマシ油、ステアリン酸ステアリルなどが挙げられる。アミド系潤滑剤としては、ステアリン酸アミド、オレイン酸アミド、エルカ酸アミド、メチレンビスステアリン酸アミド、エチレンビスステアリン酸アミド、エチレンビスオレフィン酸アミドなどが挙げられる。炭化水素系潤滑剤としては、パラフィンワックス、マイクロワックス、ポリエチレンワックスなどが挙げられる。脂肪酸系潤滑剤としては、ステアリン酸、ベヘニン酸、１，２−ヒドロキシステアリン酸などが挙げられる。高級アルコール系潤滑剤としては、ステアリルアルコールなどが挙げられる。金属石鹸としては、ステアリン酸カルシウム、ステアリン酸亜鉛、ステアリン酸マグネシウム、ステアリン酸鉛などが挙げられる。
【００４６】
＜ボンド磁石の製造方法＞
ボンド磁石の製造方法は、準備工程と、成形工程と、固化工程とを備える。以下、図２を参照して、ボンド磁石の製造方法の一例を説明する。
【００４７】
（準備工程）
準備工程は、磁石粉末１１とバロプラスチック１２とを含有する混合物を用意する工程である（図２の１段目、２段目参照）。図２に示す例では、磁石粉末１１とバロプラスチック１２とを所定の割合で配合し（図２の１段目）、これを混合機２００で混合して、原料となる磁石粉末１１とバロプラスチック１２との混合物を作製する（図２の２段目）。図２に示す磁石粉末１１は、異方性磁石粉末であり、磁石粒子１１ｐ中の矢印は磁化容易軸（ｃ軸）を表している。混合機２００には、例えばボールミル、Ｖ型混合機などの各種混合機・ミキサーなどを使用できる。
【００４８】
また、磁石粉末１１とバロプラスチック１２とを配合する際に、潤滑剤（図示せず）を所定量添加してもよい。バロプラスチック１２の配合量（含有量）は０．５質量％超２．０質量％以下、潤滑剤の添加量は０．１質量％以下とすることが好ましい。磁石粉末１１の平均粒度は、例えば、１μｍ以上７００μｍ以下とすることが好ましい。
【００４９】
（成形工程）
成形工程は、混合物に圧力を印加して、バロプラスチック１２を軟化させ、混合物を成形する工程である（図２の３段目、４段目参照）。図２に示す例では、圧縮成形機３００によって混合物を加圧成形する場合を例に説明する。圧縮成形機３００は、上パンチ３１と下パンチ３２及び筒状のダイ３３を有する金型３０を備える。そして、磁石粉末１１とバロプラスチック１２との混合物を金型３０内に充填する。
【００５０】
圧縮成形機３００は、磁場印加装置３４を備えており、金型３０内の混合物に対して、圧縮成形機３００の圧縮方向と直角（垂直）方向に磁場を印加することが可能である。図２に示す例では、成形前に、混合物に磁場を印加して磁場配向処理を行う（図２の３段目）。これにより、磁石粉末１１（磁石粒子１１ｐ）の磁化容易軸が磁場の印加方向に揃うように磁石粒子１１ｐが回転し、磁石粉末１１を配向させる。この例では、磁場の印加方向が圧縮方向と直角（垂直）方向であるが、磁場の印加方向は圧縮方向と平行方向であってもよい。
【００５１】
印加磁場は、０．５Ｔ以上とすることが挙げられる。印加磁場を０．５Ｔ以上とすることで、磁石粉末を十分に配向させ易く、配向度（残留磁化）を高めることができる。印加磁場の上限は特に限定されないが、例えば１０Ｔ以下とすることが挙げられる。印加磁場は、１Ｔ以上７Ｔ以下がより好ましい。
【００５２】
磁場配向処理を施した後、混合物に圧力を印加して、混合物を成形する（図２の４段目）。成形は、混合物を加熱せずに、常温で加圧のみで行う。混合物に圧力を加えることで、バロプラスチック１２が相溶し、軟化して溶融状態となり、加熱しなくても常温での成形が可能である。
【００５３】
成形圧力は、１０ＭＰａ以上１００ＭＰａ以下とすることが挙げられる。成形圧力を１０ＭＰａ以上とすることで、バロプラスチック１２が相転移して相溶状態となり、常温での成形が容易である。また、磁石の密度（磁粉比率）を高めることができ、磁気特性の向上を図ることができる。成形圧力を１００ＭＰａ以下とすることで、成形後の除圧による体積膨張によって磁石にクラックが発生することを抑制したり、成形後に磁石を金型３０から取り出す際の引抜抵抗を小さくでき、型抜きが容易となる。成形圧力は、１５ＭＰａ以上、更に２０ＭＰａ以上がより好ましい。
【００５４】
図２に示す例では、成形前に磁場配向処理を施す場合を説明したが、磁場配向処理は、成形中に行うことも可能である。磁場配向処理は、成形前又は成形中のうち、いずれか一方において行えばよく、成形前及び成形中の両方において行ってもよい。
【００５５】
混合物に潤滑剤を添加しておくことで、加圧成形時における磁石粉末１１（磁石粒子１１ｐ）とバロプラスチック１２間、及び磁石粉末１１（磁石粒子１１ｐ）間の摩擦を低減でき、磁石の密度（磁粉比率）を高めることができる。また、潤滑剤によって、金型３０との焼き付きを低減したり、成形後に磁石を金型３０から取り出す際に金型との摩擦を低減でき、成形性が向上する。更に、磁場配向処理した際に、潤滑剤によって磁石粒子１１ｐが回転し易くなるため、磁石粉末１１の配向度を高め易い。潤滑剤は、成形工程や後の固化工程によっても除去されず、磁石中に残存する。
【００５６】
（固化工程）
固化工程は、成形後、圧力を常圧に戻して、バロプラスチック１２を硬化させ、混合物を固化する工程である。除圧することで、バロプラスチック１２が相分離し、加熱しなくても常温で硬化して固化する。固化後、金型３０から取り出すことで、磁石粉末１１とバロプラスチック１２とを含有するボンド磁石１０が完成する（図２の５段目参照）。
【００５７】
次に、図３を参照して、ボンド磁石の製造方法の別の一例を説明する。図３に示す例は、図２に示す製造方法で一度製造したボンド磁石１０を再度原料として使用する場合である。以下、図２に示す製造方法との相違点を中心に説明し、同様の点については説明を省略する。
【００５８】
（準備工程）
図３に示す例では、原料となる磁石粉末１１とバロプラスチック１２との混合物として、ボンド磁石１０を粉砕した粉砕粉１５を用意する（図３の１段目、２段目参照）。粉砕は、例えばジョークラッシャー、ブラウンミル、ピンミル、ディスクミル、ジェットミル、ボールミル、などの公知の粉砕機を使用できる。
【００５９】
粉砕粉１５は、図３に示すように、磁石粉末１１（磁石粒子１１ｐ）にバロプラスチック１２が付着した状態でもよく、複数の磁石粒子１１ｐがバロプラスチック１２によって結合した状態でもよい。粉砕前のボンド磁石１０において、磁石粉末１１が配向しているため、複数の磁石粒子１１ｐが結合した粉砕粉１５においても、個々の磁石粒子１１ｐの磁化容易軸が揃った状態になっている。粉砕粉１５の平均粒度は、例えば、３μｍ以上７００μｍ以下とすることが挙げられる。
【００６０】
（成形工程）
図２に示す製造方法と同様に、粉砕粉１５を金型３０内に充填し、成形前に、粉砕粉１５に磁場を印加して磁場配向処理を行う（図３の３段目参照）。これにより、粉砕粉１５中の磁石粒子１１ｐの磁化容易軸が磁場の印加方向に揃うように粉砕粉１５が回転し、磁石粉末１１を配向させる。複数の磁石粒子１１ｐが結合した状態の粉砕粉１５の場合、個々の磁石粒子１１ｐの磁化容易軸が揃っているため、磁場の影響を受け易く、粉砕粉１５中の磁石粒子１１ｐの磁化容易軸が磁場の印加方向に揃うように粉砕粉１５が回転し易い。
【００６１】
磁場配向処理を施した後、粉砕粉１５に圧力を印加して、粉砕粉１５を成形する（図３の４段目参照）。粉砕粉１５に圧力を加えることで、バロプラスチック１２が相溶し、軟化して溶融状態となり、再成形が可能である。
【００６２】
（固化工程）
成形後、固化工程を行う（図３の５段目参照）。固化工程は、図２に示す製造方法と同様であり、説明を省略する。
【００６３】
図３に示す例では、ボンド磁石１０を粉砕した粉砕粉１５を原料として用いる場合は説明したが、粉砕粉１５は、ボンド磁石１０を製造する際に発生した製品屑や不良品を粉砕したものでもよい。また、粉砕粉１５を原料に使用する場合、磁石粉末やバロプラスチックを必要に応じて配合したり、更に潤滑剤を必要に応じて加えてもよい。
【００６４】
［実施例１］
製造条件を変更してボンド磁石の試料を製造し、そのボンド磁石について評価した。
【００６５】
磁石粉末として、Ｎｄ２Ｆｅ１４Ｂ合金を主相とするＮｄ−Ｆｅ−Ｂ系希土類磁石粉末を用意した。この磁石粉末は、ＨＤＤＲ処理を施した異方性磁石粉末である。磁石粉末の平均粒度（Ｄ５０）は、１００μｍである。また、バインダ樹脂として、バロプラスチック、フェノール樹脂、及びナイロン１２（ポリアミド１２）を用意した。用意したバロプラスチックは、ポリスチレンとポリ（エチルヘキシルアクリレート）とのブロック共重合体である。このバロプラスチックは、常温・常圧において固体であり、ポリスチレンとポリ（エチルヘキシルアクリレート）とが相分離したラメラ構造を有する。潤滑剤には、ステアリン酸アミドを使用した。
【００６６】
（試料Ｎｏ．１−１）
上記した磁石粉末と、バロプラスチック粉末と、潤滑剤とを混合して、原料となる混合物を作製した。バロプラスチック粉末の配合量は混合物全体の１．５質量％、潤滑剤の添加量は混合物全体の０．０５質量％とした。バロプラスチック粉末の平均粒度（Ｄ５０）は、１５μｍである。
【００６７】
作製した混合物を圧縮成形機の金型に充填し、磁場発生装置から１．６Ｔの磁場を印加しながら、８０ＭＰａの成形圧力で混合物を圧縮して、１１ｍｍ×１１ｍｍ×１０ｍｍに成形した。成形は常温（２５℃）で行った。成形後、常温下で常圧に戻して金型から取り出し、試料Ｎｏ．１−１のボンド磁石を製造した。
【００６８】
（試料Ｎｏ．１−２〜１−５）
バロプラスチック粉末の配合量（含有量）を表１に示すように変更した以外は、試料Ｎｏ．１−１のボンド磁石と同様にして、試料Ｎｏ．１−２〜１−５のボンド磁石を製造した。
【００６９】
（試料Ｎｏ．２−１〜２−４）
加圧成形時の成形圧力を表１に示すように変更した以外は、試料Ｎｏ．１−１のボンド磁石と同様にして、試料Ｎｏ．２−１〜２−４のボンド磁石を製造した。
【００７０】
（試料Ｎｏ．３−１〜３−４）
潤滑剤の添加量を表１に示すように変更した以外は、試料Ｎｏ．１−１のボンド磁石と同様にして、試料Ｎｏ．３−１〜３−４のボンド磁石を製造した。
【００７１】
（試料Ｎｏ．４）
試料Ｎｏ．４では、試料Ｎｏ．１−１と同じ条件で製造したボンド磁石を粉砕して粉砕粉を用意した。そして、この粉砕粉を原料として用いた以外は、試料Ｎｏ．１−１と同様に磁場中成形して、試料Ｎｏ．４のボンド磁石を製造した。
【００７２】
（試料Ｎｏ．５）
試料Ｎｏ．５では、上記した磁石粉末と、熱硬化性樹脂であるフェノール樹脂とを混合して、原料となる混合物を作製した。試料Ｎｏ．５では、フェノール樹脂の配合量を１．５質量％とし、潤滑剤を添加していない。そして、この混合物を試料Ｎｏ．１−１と同じ条件で磁場中成形した後、Ａｒガス雰囲気中で１６０℃×３時間のキュア処理を行って、試料Ｎｏ．５のボンド磁石を製造した。
【００７３】
（試料Ｎｏ．６−１，６−２）
試料Ｎｏ．６−１，６−２では、上記した磁石粉末と、熱可塑性樹脂であるナイロン１２とを混合して、原料となる混合物を作製した。試料Ｎｏ．６−１，６−２では、ナイロン１２の配合量を１．５質量％とし、潤滑剤を添加していない。そして、試料Ｎｏ．６−１では、この混合物をＡｒガス雰囲気中で試料Ｎｏ．１−１と同じ条件で磁場中成形して、ボンド磁石を製造した。他方、試料Ｎｏ．６−２では、加圧成形時の成形温度を２００℃に変更した以外は、試料Ｎｏ．６−１と同様にして、ボンド磁石を製造した。
【００７４】
製造した各試料のボンド磁石について、磁石密度と残留磁化とを評価した。
【００７５】
（磁石密度）
磁石密度（体積％）は、下記式により算出して求めた。
式：［（Ａ−Ｂ）／（Ｃ−Ｂ）］×１００
Ａ：ボンド磁石の密度。ボンド磁石の実際の寸法及び重量を測定し、重量／体積で算出した値。
Ｂ：バインダ樹脂の真密度。樹脂のみ固化し、重量／体積で算出した値。
Ｃ：磁石粉末の真密度。磁石粉末の組成より算出した値。
【００７６】
（残留磁化）
残留磁化（Ｔ）は、ＢＨトレーサ（理研電子株式会社製ＤＣＢＨトレーサ）を用いてＢ−Ｈ曲線を測定し、このＢ−Ｈ曲線から求めた。
【００７７】
【表１】
0006439974.tif 000002
【００７８】
表１に示す試料Ｎｏ．１−１〜１−５の比較結果から、バロプラスチックの配合量（含有量）が０．５質量％超２．０質量％以下の範囲の試料Ｎｏ．１−１，１−３，１−４は、この範囲外の試料Ｎｏ．１−５に比較して、磁石密度及び残留磁化の点で優れ、磁気特性が高い。また、試料Ｎｏ．１−５との比較から、工業的生産性を考慮すると、バロプラスチックの配合量は０．５質量％超が好ましいと考えられる。
【００７９】
表１に示す試料Ｎｏ．１−１並びに試料Ｎｏ．２−１〜２−４の比較結果から、加圧成形時の成形圧力が１０ＭＰａ以上１００ＭＰａ以下の範囲の試料Ｎｏ．１−１，２−２，２−３は、この範囲外の試料Ｎｏ．２−１，２−４に比較して、工業的な生産が十分可能であり、磁気特性も高い。また、この結果から、工業的生産性を考慮すると、成形圧力は１０ＭＰａ以上１００ＭＰａ以下が好ましいと考えられる。
【００８０】
表１に示す試料Ｎｏ．１−１並びに試料Ｎｏ．３−１〜３−４の比較結果から、潤滑剤を添加することで、磁石密度及び残留磁化のうち、特に残留磁化を高められることが分かる。また、潤滑剤の添加量が０．１質量％以下の範囲の試料Ｎｏ．１−１，３−２，３−３は、この範囲外の試料Ｎｏ．３−４に比較して、磁石密度及び残留磁化の点で優れ、磁気特性が高い。
【００８１】
表１に示す試料Ｎｏ．１−１と試料Ｎｏ．４との比較結果から、ボンド磁石を粉砕した粉砕粉を再度原料として用いた試料Ｎｏ．４は、磁石密度及び残留磁化が試料Ｎｏ．１−１と同等である。したがって、バロプラスチックを使用したボンド磁石は、一度製造したボンド磁石を粉砕して再度原料として再利用することが可能であり、磁気特性の低下はあまり見られないことから、再利用性に優れるといえる。
【００８２】
フェノール樹脂を使用した試料Ｎｏ．５は、製造工程においてキュア処理が必要であるため、リードタイムが長く、生産性が低い。
【００８３】
ナイロンを使用した試料Ｎｏ．６−１，６−２のうち、成形温度を常温（２５℃）とした試料Ｎｏ．６−１は、樹脂が軟化せず、成形できなかった。他方、成形温度を２００℃とした試料Ｎｏ．６−２は、成形が可能であったが、磁石密度及び残留磁化が低く、十分な磁気特性が得られていない。
【産業上の利用可能性】
【００８４】
本発明のボンド磁石は、モータや発電機などに使用される永久磁石に利用可能である。本発明のボンド磁石の製造方法は、ボンド磁石の製造に利用可能である。
【符号の説明】
【００８５】
１０  ボンド磁石
１１  磁石粉末（希土類磁石粉末）
１１ｐ  磁石粒子
１２  バインダ樹脂（バロプラスチック）
１５  粉砕粉
２００  混合機
３００  圧縮成形機
３０  金型
３１  上パンチ    ３２  下パンチ    ３３  ダイ
３４  磁場印加装置
【図１】
0006439974.tif 000003
【図２】
0006439974.tif 000004
【図３】
0006439974.tif 000005